(57)【要約】      （修正有）【課題】高い透明点、小さい回転粘度並びに低いしきい値電圧を有する液晶媒体の提供。【解決手段】式Ｉで表される少なくとも２種のメソゲン性化合物を含む、液晶媒体。2018048334.tif 000123（Ｒ１１はＣ１〜７個のアルキル或いはアルコキシ又はＣ２〜７個のアルコキシアルキル；Ｒ１２はＣ２〜７個のアルケニル又はアルケニルオキシ；Ｚ１は−ＣＨ２−ＣＨ２−又は単結合；ｎは０又は１）【選択図】なし【特許請求の範囲】
【請求項１】
正の誘電異方性を有する液晶媒体を含み、実質的に液晶層の平面中にある液晶媒体の切換に影響するのに十分な、液晶層に平行な成分を有する電場を発生する液晶媒体の再配向のための電極構造を有する、電気光学的液晶ディスプレイであって、液晶媒体が、式Ｉ
【化１】
2018048334.tif 000103
式中、
Ｒ１１は、１〜７個のＣ原子を有するアルキルもしくはアルコキシまたは２〜７個のＣ原子を有するアルコキシアルキルであり、
Ｒ１２は、２〜７個のＣ原子を有するアルケニルまたはアルケニルオキシであり、
Ｚ１は、−ＣＨ２−ＣＨ２−または単結合であり、
ｎは、０または１である、
で表される２種または３種以上の化合物を含むことを特徴とする、前記ディスプレイ。
【請求項２】
１種または２種以上の式ＩＩ
【化２】
2018048334.tif 000104
式中、
Ｒ２１は、１〜７個のＣ原子を有するアルキルもしくはアルコキシまたは２〜７個のＣ原子を有するアルケニル、アルケニルオキシもしくはアルコキシアルキルであり、
Ｒ２２は、１〜７個のＣ原子を有するアルキルまたは２〜７個のＣ原子を有するアルケニルであり、
Ｚ２１およびＺ２２は、存在する場合、互いに独立して、−ＣＯＯ−、−ＯＣＯ−、−ＣＦ２−Ｏ−、−Ｏ−ＣＦ２−、−ＣＨ２−ＣＨ２−、−ＣＨ＝ＣＨ−、−ＣＦ＝ＣＦ−、−ＣＦ＝ＣＨ−、−ＣＨ＝ＣＦ−または単結合、好ましくは単結合であり、
【化３】
2018048334.tif 000105
は、存在する場合、互いに独立して、
【化４】
2018048334.tif 000106
であり、
ｎは、０、１または２であり、
ただし、式Ｉで表される化合物を除く、
で表される化合物を含む液晶媒体を含むことを特徴とする、請求項１に記載のディスプレイ。
【請求項３】
１種または２種以上の式ＩＩＩ
【化５】
2018048334.tif 000107
式中、
Ｒ３は、１〜７個のＣ原子を有するアルキルもしくはアルコキシまたは２〜７個のＣ原子を有するアルケニル、アルケニルオキシもしくはアルコキシアルキルであり、
【化６】
2018048334.tif 000108
は、各々、互いに独立して、
【化７】
2018048334.tif 000109
であり、
【化８】
2018048334.tif 000110
はまた、
【化９】
2018048334.tif 000111
であることができ、
Ｚ３は、−ＣＨ２−ＣＨ２−、−ＣＯＯ−、−ＣＦ２Ｏ−または単結合であり、
Ｘ３は、Ｆ、Ｃｌ、ＣＮまたはＮＣＳである、
で表される化合物を含む液晶媒体を含むことを特徴とする、請求項１または２に記載のディスプレイ。
【請求項４】
１種または２種以上の式ＩＩＩｓ
【化１０】
2018048334.tif 000112
式中、Ｒ３は、請求項３において示した意味を有する、
で表される化合物を含む液晶媒体を含むことを特徴とする、請求項１〜３のいずれかに記載のディスプレイ。
【請求項５】
１種または２種以上の式ＩＶ
【化１１】
2018048334.tif 000113
式中、
Ｒ４は、１〜７個のＣ原子を有するアルキルもしくはアルコキシまたは２〜７個のＣ原子を有するアルケニル、アルケニルオキシもしくはアルコキシアルキルであり、
【化１２】
2018048334.tif 000114
は、各々、互いに独立して、
【化１３】
2018048334.tif 000115
であり、
Ｚ４１およびＺ４２は、各々、互いに独立して、−ＣＦ２Ｏ−、−ＣＯＯ−、−ＣＨ２ＣＨ２−、−ＣＦ＝ＣＦ−、−ＣＨ＝ＣＨ−、−ＣＦ＝ＣＨ−、−ＣＨ＝ＣＦ−または単結合であり、
ｌは、０または１であり、
Ｘ４は、ＯＣＦ３、ＯＣＦ２Ｈ、ＣＦ３またはＦであり、
Ｙ４１およびＹ４２は、各々、互いに独立して、ＨまたはＦである、
で表される化合物を含む液晶媒体を含むことを特徴とする、請求項１〜４のいずれかに記載のディスプレイ。
【請求項６】
１種または２種以上の式Ｖ
【化１４】
2018048334.tif 000116
式中、
Ｒ５１およびＲ５２は、各々、互いに独立して、１〜７個のＣ原子を有するアルキルもしくはアルコキシまたは２〜７個のＣ原子を有するアルコキシアルキルであり、Ｒ５２はまた、ＦまたはＯＣＦ３であることができ、
【化１５】
2018048334.tif 000117
は、
【化１６】
2018048334.tif 000118
であり、
【化１７】
2018048334.tif 000119
は、
【化１８】
2018048334.tif 000120
であり、
【化１９】
2018048334.tif 000121
は、
【化２０】
2018048334.tif 000122
である、
で表される化合物を含む液晶媒体を含むことを特徴とする、請求項１〜５のいずれかに記載のディスプレイ。
【請求項７】
２５〜８２％の２種または３種以上の式Ｉで表される化合物、
１〜４５％の１種または２種以上の式ＩＩで表される化合物、
５〜５０％の１種または２種以上の式ＩＩＩで表される化合物および
１０〜５０％の１種または２種以上の式ＩＶで表される化合物
を含む液晶媒体を含むことを特徴とする、請求項１〜６のいずれかに記載のディスプレイ。
【請求項８】
非線型電気的切換素子のマトリックスによりアドレスされることを特徴とする、請求項１〜７のいずれかに記載の液晶ディスプレイ。
【請求項９】
請求項１〜７のいずれかにおいて特定された組成物を有することを特徴とする、誘電的に正の誘電異方性を有する液晶媒体。
【請求項１０】
請求項９に記載の媒体の、液晶ディスプレイにおける使用。
【発明の詳細な説明】
【技術分野】
【０００１】
本発明は、液晶媒体の切換（switching）に影響するのに十分な、液晶層に平行な成分を有する電場を発生する液晶媒体の再配向のための電極構造を有する、電気光学的液晶ディスプレイに関する。液晶媒体の切換は、実質的に、液晶層の平面中で起こる。液晶媒体は、誘電率の正の異方性を有し、式Ｉ
【化１】
2018048334.tif 000002
【０００２】
式中、
Ｒ１１は、１〜７個のＣ原子を有するアルキルもしくはアルコキシまたは２〜７個のＣ原子を有するアルコキシアルキル、好ましくはアルキルであり、
Ｒ１２は、２〜７個のＣ原子を有するアルケニルまたはアルケニルオキシ、好ましくはアルケニルであり、
Ｚ１は、−ＣＨ２−ＣＨ２−または単結合、好ましくは単結合であり、
ｎは、０または１である、
で表される少なくとも２種のメソゲン性化合物を含む。
【背景技術】
【０００３】
ほとんどの慣用のタイプの液晶ディスプレイ、例えばＴＮ、ＳＴＮ、ＯＭＩおよびＡＭＤ−ＴＮディスプレイにおいて、並びにいくつかの最近一層興味深いディスプレイ、例えばＶＡＮ（またはＥＣＢ）およびＯＣＢディスプレイにおいて、液晶層にほぼ垂直な電場を用いて、液晶の配向を切り換える。
【０００４】
例えば、WO 91/10936には、主に、面内切換(In Plane Switching)からＩＰＳと呼ばれる液晶層の平面内で液晶を切り換えるために用いられる、液晶層に平行な、顕著な成分を有する電場を用いた液晶ディスプレイが開示されている。このような電場を有する液晶ディスプレイの動作の原理は、例えば、R.A. Soref, Journal of Applied Physics, Vol. 45, Nr. 12, S. 5466-5468 (1974)中に記載されている。
【０００５】
電極の設計のためのいくつかの可能性およびこのようなディスプレイのアドレッシングの種々の方法は、例えば、EP 0 588 568中に示されている。また、DE 198 24 137には、このようなＩＰＳディスプレイの種々の構造が教示されている。
このようなＩＰＳディスプレイのための液晶媒体は、例えば、DE 198 48 181および前刊行されていない(non prepublished)DE 100 19 061中に記載されている。
【０００６】
従来技術のＩＰＳディスプレイは、いくつかの用途について、尚重大な欠点を有する。最も重大な問題の１つは、これらの長い応答時間であり、これは、例えばＴＮまたはＶＡＮディスプレイの応答時間よりも有意に長い。長すぎる応答時間に加えて、動作電圧を、改善しなければならない。これは、これらがいくつかの用途について高すぎることを意味する。明らかに、他の要求、例えば長い動作寿命、極端な温度（高いおよび低い）における貯蔵および動作の両方、および照射下の安定性を、同時に満たさなければならない。これらの性能基準に対する決定的な影響を有するこのようなディスプレイの１つの構成成分は、用いられる液晶媒体である。
【０００７】
従って、既知の材料の欠点を示さないか、または少なくとも一層低い程度に示すのみである、改善された液晶媒体に対する強力な要求がある。これらは、特に、十分広いネマティック相範囲、低温における結晶化に対する低い傾向、複屈折の好適な値、ほとんどの場合において好ましくは複屈折の低い値および十分に高い比抵抗を示さなければならない。特に、これらは、短い応答時間をもたらす、小さいしきい値電圧（Ｖ１０）および小さい回転粘度（γ１）を示さなければならない。
【発明の概要】
【０００８】
驚くべきことに、この課題は、誘電率の正の異方性を有し、式Ｉ
【化２】
2018048334.tif 000003
【０００９】
式中、
Ｒ１１は、１〜７個のＣ原子を有するアルキルもしくはアルコキシまたは２〜７個のＣ原子を有するアルコキシアルキル、好ましくはアルキルであり、
Ｒ１２は、２〜７個のＣ原子を有するアルケニルまたはアルケニルオキシ、好ましくはアルケニルであり、
Ｚ１は、−ＣＨ２−ＣＨ２−または単結合、好ましくは単結合であり、
ｎは、０または１である、
で表される少なくとも２種のメソゲン性化合物を含む、液晶媒体を用いることにより、解決することができることが見出された。
【００１０】
本発明の液晶媒体は、これらの比較的高い透明点およびこれらの小さい回転粘度並びにこれらの低いしきい値電圧を特徴とする。
本発明は、液晶媒体に加えて、誘電率の正の異方性を有し、前に示した式Ｉで表される少なくとも２種のメソゲン性化合物を含む液晶媒体を含む、液晶層に平行な、顕著な成分を有する電場を発生する電極構造を有する電気光学的ディスプレイに属する。
【００１１】
特に好ましいのは、式ＩａおよびＩｂ
【化３】
2018048334.tif 000004
式中、パラメーターは、前の式Ｉの下に示した意味を有し、好ましくは、
Ｒ１１は、１〜５個のＣ原子を有するアルキルまたは１〜５個のＣ原子を有するアルコキシ、好ましくはアルキルであり、
Ｒ１２は、２〜７個のＣ原子を有するアルケニルまたはアルケニルオキシ、好ましくはアルケニルであり、
Ｚ１は、単結合である、
の群から選択された１種または２種以上の化合物を含む液晶媒体を含む液晶ディスプレイである。
【００１２】
特に好ましいのは、各々式Ｉａおよび式Ｉｂで表される１種または２種以上の化合物を含む液晶媒体を含む液晶ディスプレイである。
【００１３】
さらに特に好ましいのは、式Ｉａ１、Ｉａ２、Ｉｂ１およびＩｂ２
【化４】
2018048334.tif 000005
式中、パラメーターは、前の式Ｉの下に示した意味を有する、
の群から選択された１種または２種以上の化合物、好ましくは、前述のそれぞれの式ＩａおよびＩｂの下に示した化合物を含む液晶媒体を含む、液晶ディスプレイである。
【００１４】
特に好ましいのは、１種または２種以上、好ましくは２種、３種または４種以上の、式Ｉａ１で表される化合物を含む液晶媒体を含む、液晶ディスプレイである。
特に好ましいのは、１種または２種以上、好ましくは２種または３種以上の、式Ｉａ、好ましくは式Ｉａ１で表される化合物に加えて、１種、２種または３種以上の式Ｉｂ、好ましくは式Ｉａ１で表される化合物を含む液晶媒体を含む液晶ディスプレイである。
【００１５】
好ましくは、液晶ディスプレイは、１種または２種以上の式ＩＩ
【化５】
2018048334.tif 000006
式中、
Ｒ２１は、１〜７個のＣ原子を有するアルキルもしくはアルコキシまたは２〜７個のＣ原子を有するアルケニル、アルケニルオキシもしくはアルコキシアルキルであり、
Ｒ２２は、１〜７個のＣ原子を有するアルキルまたは２〜７個のＣ原子を有するアルケニルであり、
Ｚ２１およびＺ２２は、存在する場合、互いに独立して、−ＣＯＯ−、−ＯＣＯ−、−ＣＦ２−Ｏ−、−Ｏ−ＣＦ２−、−ＣＨ２−ＣＨ２−、−ＣＨ＝ＣＨ−、−ＣＦ＝ＣＦ−、−ＣＦ＝ＣＨ−、−ＣＨ＝ＣＦ−または単結合、好ましくは単結合であり、
【００１６】
【化６】
2018048334.tif 000007
は、存在する場合、互いに独立して、
【化７】
2018048334.tif 000008
であり、
ｎは、０、１または２であり、
ただし、式Ｉで表される化合物を除く、
で表されるメソゲン性化合物を含む液晶媒体を含む。
【００１７】
好ましくは、液晶ディスプレイは、式ＩＩａ〜ＩＩｃ
【化８】
2018048334.tif 000009
式中、パラメーターは、前述の式ＩＩの下に示されたそれぞれの意味を有する、
の群から選択された、式ＩＩで表される１種または２種以上のメソゲン性化合物を含む液晶媒体を含む。
【００１８】
さらに好ましいのは、式ＩＩＩ
【化９】
2018048334.tif 000010
式中、
Ｒ３は、１〜７個のＣ原子を有するアルキルもしくはアルコキシまたは２〜７個のＣ原子を有するアルケニル、アルケニルオキシもしくはアルコキシアルキルであり、
【００１９】
【化１０】
2018048334.tif 000011
は、各々、互いに独立して、
【化１１】
2018048334.tif 000012
であり、
【化１２】
2018048334.tif 000013
はまた、
【化１３】
2018048334.tif 000014
であることができ、
Ｚ３は、−ＣＨ２−ＣＨ２−、−ＣＯＯ−、−ＣＦ２Ｏ−または単結合であり、
Ｘ３は、Ｆ、Ｃｌ、ＣＮまたはＮＣＳ、好ましくはＣＮである、
で表される化合物を含む液晶媒体を含む液晶ディスプレイである。
【００２０】
特に好ましいのは、１種または２種以上の式ＩＩＩで表される化合物を含む液晶媒体であり、ここで、
Ｘ３は、ＣＮであり、
【化１４】
2018048334.tif 000015
は、
【化１５】
2018048334.tif 000016
であり、
【化１６】
2018048334.tif 000017
は、
【化１７】
2018048334.tif 000018
であり、
Ｚ３は、単結合である。
【００２１】
さらに好ましいのは、式ＩＩＩで表される１種または２種以上の化合物を含む液晶媒体であり、ここで、
Ｚ３は、単結合であり、
Ｘ３は、ＣＮであり、
【化１８】
2018048334.tif 000019
は、
【化１９】
2018048334.tif 000020
であり、
【化２０】
2018048334.tif 000021
は、
【化２１】
2018048334.tif 000022
である。
【００２２】
さらに好ましいのは、式ＩＩＩで表される１種または２種以上の化合物を含む液晶媒体であり、ここで、
Ｚ３は、単結合であり、
Ｘ３は、ＣＮであり、
【化２２】
2018048334.tif 000023
は、
【化２３】
2018048334.tif 000024
であり、
【化２４】
2018048334.tif 000025
は、
【化２５】
2018048334.tif 000026
である。
【００２３】
さらに好ましいのは、式ＩＩＩで表される１種または２種以上の化合物を含む液晶媒体であり、ここで、
Ｚ３は、単結合であり、
Ｘ３は、ＣＮであり、
【化２６】
2018048334.tif 000027
は、
【化２７】
2018048334.tif 000028
であり、
【化２８】
2018048334.tif 000029
は、
【化２９】
2018048334.tif 000030
である。
【００２４】
さらに好ましいのは、式ＩＩＩで表される１種または２種以上の化合物を含む液晶媒体であり、ここで、
Ｚ３１は、−ＣＨ２−ＣＨ２−または単結合である。
【００２５】
好ましいのは、式ＩＶ
【化３０】
2018048334.tif 000031
式中、
Ｒ４は、１〜７個のＣ原子を有するアルキルもしくはアルコキシまたは２〜７個のＣ原子を有するアルケニル、アルケニルオキシもしくはアルコキシアルキルであり、
【化３１】
2018048334.tif 000032
は、各々、互いに独立して、
【化３２】
2018048334.tif 000033
であり、
【００２６】
Ｚ４１およびＺ４２は、各々、互いに独立して、−ＣＦ２Ｏ−、−ＣＯＯ−、−ＣＨ２ＣＨ２−、−ＣＦ＝ＣＦ−、−ＣＨ＝ＣＨ−、−ＣＦ＝ＣＨ−、−ＣＨ＝ＣＦ−または単結合であり、
ｌは、０または１であり、
Ｘ４は、ＯＣＦ３、ＯＣＦ２Ｈ、ＣＦ３またはＦであり、
Ｙ４１およびＹ４２は、各々、互いに独立してＨまたはＦである、
で表される１種、２種、３種または４種以上の化合物を含む液晶媒体を含む液晶ディスプレイである。
【００２７】
特に好ましいのは、
【化３３】
2018048334.tif 000034
の少なくとも１つが
【化３４】
2018048334.tif 000035
である、式ＩＶで表される化合物を含む液晶媒体を含む液晶ディスプレイである。
【００２８】
さらに好ましいのは、Ｚ４１およびＺ４２が各々、互いに独立して、−ＣＨ２ＣＨ２−または単結合である、式ＩＶで表される１種または２種以上の化合物を含む液晶媒体である。
さらに好ましいのは、Ｘ４がＯＣＦ３であり、Ｙ４１およびＹ４２が各々Ｈである、式ＩＶで表される１種または２種以上の化合物並びに、Ｘ４およびＹ４１およびＹ４２が各々Ｆである、式ＩＶで表される１種または２種以上の化合物を含む媒体である。
特に好ましいのは、式Ｉで表される少なくとも１種の化合物、好ましくは式Ｉａで表される少なくとも１種の化合物および式Ｉｂで表される少なくとも１種の化合物、並びに式ＩＩで表される少なくとも１種の化合物並びに式ＩＩＩで表される少なくとも１種の化合物を含む液晶媒体である。
【００２９】
特に好ましいのは、式ＩＩＩａ〜ＩＩＩｔ
【化３５】
2018048334.tif 000036
【００３０】
【化３６】
2018048334.tif 000037
【００３１】
【化３７】
2018048334.tif 000038
【００３２】
【化３８】
2018048334.tif 000039
式中、Ｒ３は、前述の式ＩＩＩの下に示した意味を有する、
の群から選択された、１種または２種以上の式ＩＩＩで表される化合物を含む液晶媒体を含む液晶ディスプレイである。
【００３３】
最も特に好ましくは、液晶ディスプレイは、式ＩＩＩｂ、ＩＩＩｃ、ＩＩＩｉ、ＩＩＩｊ、ＩＩＩｍ、ＩＩＩｏ〜ＩＩＩｓ、最も好ましくは式ＩＩＩｂ、ＩＩＩｃ、ＩＩＩｉ、ＩＩＩｍ、ＩＩＩｏおよびＩＩＩｓの群から選択された１種または２種以上の化合物を含む液晶媒体を含む。
【００３４】
さらに好ましいのは、式Ｉａ１−１およびＩａ１−２
【化３９】
2018048334.tif 000040
式中、
ｋは、１、２、３、４または５であり、
ｍおよびｎは、各々、互いに独立して、０、１、２または３であり、
ｍ＋ｎは、５より小さいかまたは５に等しく、
ｏは、０または１である、
で表される化合物の群から選択された化合物を含む媒体を含むディスプレイである。
【００３５】
さらに好ましいのは、１種または２種以上の式ＩＶａおよび／または式ＩＶｂおよび／または式ＩＶｃおよび／または式ＩＶｄおよび／または式ＩＶｅ
【化４０】
2018048334.tif 000041
式中、パラメーターは、式ＩＶの下に、前に示したそれぞれの意味を有する、
で表される化合物を含む媒体を含むディスプレイである。
【００３６】
特に好ましいのは、式ＩＶａ１〜ＩＶａ６、ＩＶｂ１〜ＩＶｂ１１、ＩＶｃ１〜ＩＶｃ５、ＩＶｄ１およびＩＶｄ２の群から選択された１種または２種以上の化合物を含む媒体を含むディスプレイである。
【化４１】
2018048334.tif 000042
【００３７】
【化４２】
2018048334.tif 000043
【００３８】
【化４３】
2018048334.tif 000044
【００３９】
【化４４】
2018048334.tif 000045
式中、Ｒ４は、それぞれの式ＩＶａ〜ＩＶｄの下に、前に示された意味を有する。
【００４０】
好ましい態様において、ディスプレイは、媒体全体に対する濃度において、２０％、好ましくは２７％〜７５％、好ましくは４０％〜７０％、一層好ましくは４５％〜６５％および最も好ましくは５０％〜６０％の範囲内の濃度で、式Ｉで表される１種または２種以上の化合物を含む媒体を含む。
【００４１】
前の態様と同一であることができる、さらなる好ましい態様において、ディスプレイは、式Ｉａ、好ましくは式Ｉａ１で表される１種または２種以上の化合物を、媒体全体に対する濃度において、１５％〜６０％、好ましくは２０％〜５５％、一層好ましくは２５％〜５０％および最も好ましくは２９％〜４５％の範囲内の濃度で含む媒体を含む。
【００４２】
前の態様と同一であることができる、さらなる好ましい態様において、ディスプレイは、式Ｉｂ、好ましくは式Ｉｂ１で表される１種または２種以上の化合物を、媒体全体に対する濃度において、１％〜４０％、好ましくは５％〜３５％、一層好ましくは１０％〜３０％および最も好ましくは１５％〜３０％の範囲内の濃度で含む媒体を含む。
【００４３】
媒体が、式Ｉａで表される化合物である式Ｉで表される化合物のみを含む場合には、これらの濃度は、２２％またはこれ以上、好ましくは２５％またはこれ以上および最も好ましくは２８％またはこれ以上である。この態様において、媒体は、好ましくは、式Ｉａ、好ましくは式Ｉａ１で表される２種または３種以上の化合物を含む。
【００４４】
しかし、好ましくは、媒体は、式ＩａおよびＩｂの各々で表される１種または２種以上の化合物を含む。この態様において、媒体は、好ましくは、２種、３種または４種以上の式Ｉａ、好ましくは式Ｉａ１で表される化合物を含み、媒体中の式Ｉで表されるすべての化合物の濃度は、３７％またはこれ以上、好ましくは４３％またはこれ以上である。
【００４５】
好ましい態様は、さらに、ディスプレイが、以下のものを含む媒体を含むものである。
−式ＩＩａ１
【化４５】
2018048334.tif 000046
式中、
【化４６】
2018048334.tif 000047
は、
【化４７】
2018048334.tif 000048
であり、
Ｒ２１は、１〜７個のＣ原子を有するアルキルまたはアルコキシ、好ましくは１〜３個のＣ原子を有するアルキルまたはアルコキシ、特に好ましくはアルコキシであり、
Ｒ２２は、１〜７個のＣ原子を有する、好ましくは１〜５個のＣ原子を有するアルキルである、
で表される１種または２種以上の化合物および／または
【００４６】
−式ＩＩｂ１
【化４８】
2018048334.tif 000049
式中、
Ｒ２１およびＲ２２は、各々、互いに独立して、１〜７個のＣ原子を有するアルキルもしくはアルコキシまたは２〜７個のＣ原子を有するアルコキシアルキルであり、好ましくは、Ｒ２１は、ｎ−アルキルであり、Ｒ２２は、３〜５個のＣ原子を有するｎ−アルキルであり、
【化４９】
2018048334.tif 000050
は、
【化５０】
2018048334.tif 000051
である、
で表される１種または２種以上の化合物。
【００４７】
−式ＩＩｃ１およびＩＩｃ２
【化５１】
2018048334.tif 000052
式中、
Ｒ２１およびＲ２２は、各々、互いに独立して、１〜７個のＣ原子を有するアルキルもしくはアルコキシまたは２〜７個のＣ原子を有するアルコキシアルキルであり、好ましくは、Ｒ２１およびＲ２２は、３〜５個のＣ原子を有するｎ−アルキルであり、
【化５２】
2018048334.tif 000053
は、
【化５３】
2018048334.tif 000054
である、
の群から選択された１種または２種以上の化合物および／または
【００４８】
−さらに、式Ｖ
【化５４】
2018048334.tif 000055
式中、
Ｒ５１およびＲ５２は、各々、互いに独立して、１〜７個のＣ原子を有するアルキルもしくはアルコキシまたは２〜７個のＣ原子を有するアルコキシアルキルであり、Ｒ５２はまた、ＦまたはＯＣＦ３であることができ、
【化５５】
2018048334.tif 000056
は、
【化５６】
2018048334.tif 000057
であり、
【化５７】
2018048334.tif 000058
は、
【化５８】
2018048334.tif 000059
であり、
【化５９】
2018048334.tif 000060
は、
【化６０】
2018048334.tif 000061
である、
で表される１種または２種以上の化合物、
【００４９】
好ましくは、式Ｖａ〜Ｖｃ
【化６１】
2018048334.tif 000062
式中、Ｒ５１およびＲ５２は、前の式Ｖの下に示したそれぞれの意味を有し、好ましくは、Ｒ５１は、ｎ−アルキルであり、Ｒ５２は、ｎ−アルキルまたはｎ−アルコキシである、
の群から選択された１種または２種以上の化合物。
【００５０】
好ましいのは、以下のものを含む媒体を含むディスプレイである。
−好ましくは、基Ｒ２１およびＲ２２の少なくとも１つが、ｎ−アルコキシである、式ＩＩａ１で表される１種または２種以上の化合物および／または
−好ましくは、基Ｒ２１およびＲ２２の少なくとも１つが、ｎ−アルコキシである、式ＩＩｂ１で表される１種または２種以上の化合物および／または
−好ましくは、両方の基Ｒ２１およびＲ２２が、ｎ−アルキルである、式ＩＩｃで表される１種または２種以上の化合物。
【００５１】
さらに好ましいのは、非線型電圧−電流特性を有するアクティブな電気的切換素子のマトリックスによりアドレスされる、本発明のディスプレイである。
【００５２】
本発明の他の主題は、正の誘電異方性を有し、式Ｉで表される２種、３種、４種、５種または６種以上の化合物および式ＩＩａ〜ＩＩｃの群から選択された１種または２種以上の化合物、式ＩＩＩａ〜ＩＩＩｔの群から選択された１種または２種以上の化合物および式ＩＶａ〜ＩＶｅの群から選択された１種または２種以上の化合物を含む液晶媒体、特に、
【００５３】
２２〜７０、好ましくは２６〜６０％の、式Ｉａで表される２種または３種以上の化合物、
０〜４５、好ましくは５〜３５％の、式Ｉｂで表される１種または２種以上の化合物、
０〜４５、好ましくは５〜３５％の、式ＩＩで表される１種または２種以上の化合物、
５〜５０、好ましくは１５〜４０％の、式ＩＩＩで表される１種または２種以上の化合物、
１０〜５０、好ましくは１５〜３０％の、式ＩＶで表される１種または２種以上の化合物、
０〜３０、好ましくは５〜２０％の、式Ｖで表される１種または２種以上の化合物
を含む媒体である。
【００５４】
本発明において用いられる媒体は、一般的に、０．０６０〜０．１５０、好ましくは０．０６５〜０．１４０および最も好ましくは０．０７０〜０．１３０の範囲内の、２０℃における複屈折（Δｎ）を有する。媒体の透明点は、好ましくは、６０℃〜１１０℃、一層好ましくは６５℃〜１００℃および最も好ましくは６７℃〜９０℃の範囲内である。
【００５５】
２０℃における、本発明において用いられる媒体の回転粘度（γ１）は、原則として、１００ｍＰａ・ｓまたはこれ以下、好ましくは９０ｍＰａ・ｓまたはこれ以下、一層好ましくは８０ｍＰａ・ｓまたはこれ以下および最も好ましくは７０ｍＰａ・ｓまたはこれ以下である。明確に、本発明の液晶媒体の回転粘度は、媒体の透明点および特に極性、即ち誘電異方性に関連する。従って、一層低い透明点を有する媒体および一層低い誘電異方性を有する媒体について、一層低い回転粘度を達成することができる。例えば、７０℃の透明点および１２．５またはこれ以下の誘電異方性を有する媒体について、８５ｍＰａ・ｓまたはこれ以下、好ましくは８０ｍＰａ・ｓまたはこれ以下、最も好ましくは７５ｍＰａ・ｓまたはこれ以下の回転粘度が達成され、一方７０℃の透明点および１２またはこれ以下の誘電異方性を有する媒体について、８０ｍＰａ・ｓまたはこれ以下、好ましくは７５ｍＰａ・ｓまたはこれ以下、最も好ましくは７０ｍＰａ・ｓまたはこれ以下の回転粘度が達成され、７０℃の透明点および７またはこれ以下の誘電異方性を有する媒体について、７５ｍＰａ・ｓまたはこれ以下、好ましくは７０ｍＰａ・ｓまたはこれ以下、最も好ましくは６０ｍＰａ・ｓまたはこれ以下の回転粘度が達成される。
【００５６】
２０℃における、本発明の媒体の比抵抗は、一般的に、５×１０１０〜５×１０１３Ω・ｃｍ、好ましくは５×１０１１〜５×１０１２Ω・ｃｍの範囲内である。
本発明において用いられる液晶媒体は、液晶ディスプレイ試験セル中での、−３０℃での１０００時間またはこれ以上、好ましくは−４０℃での５００時間またはこれ以上、および最も好ましくは−４０℃での１０００時間またはこれ以上にわたる貯蔵に対して、安定である。
本発明において用いられる液晶媒体は、５〜３０種の化合物、好ましくは６〜２０種の化合物および最も好ましくは７〜１６種の化合物からなる。
【００５７】
式Ｉで表される化合物の比較的少ない量の、既知の慣用のメソゲン性化合物、特に式ＩＩａ〜ＩＩｃ、ＩＩＩａ〜ＩＩＩｔおよびＩＶａ〜ＩＶｅで表される化合物の群から選択された１種または２種以上の化合物との組み合わせにより、回転粘度の極めて好ましく低い値および低いしきい値電圧がもたらされ、一方、ネマティック相の範囲は、ほとんどの用途について、十分広いことが見出された。特に、ネマティック相から可能なスメクティック相への転移温度は、低い。式Ｉ〜ＩＶで表される化合物は、無色であり、安定であり、互いにおよび他の既知の液晶化合物と混和性である。
【００５８】
本出願における用語「アルキル」は、１〜７個の炭素原子を有する直鎖状および分枝状アルキル基、好ましくは直鎖状基メチル、エチル、ｎ−プロピル、ｎ−ブチル、ｎ−ペンチル、ｎ−ヘキシルおよびｎ−ヘプチルを包含する。他に明白に述べなければ、２〜５個の炭素原子を有する基が、好ましい。
【００５９】
本出願における用語「アルケニル」は、２〜７個の炭素原子を有する直鎖状および分枝状アルケニル基、好ましくは直鎖状基を包含する。特に好ましいアルケニル基は、Ｃ２〜Ｃ７１Ｅ−アルケニル、Ｃ４〜Ｃ７３Ｅ−アルケニル、Ｃ５〜Ｃ７４−アルケニル、Ｃ６〜Ｃ７５−アルケニルおよびＣ７６−アルケニル、最も好ましくはＣ２〜Ｃ７１Ｅ−アルケニル、Ｃ４〜Ｃ７３Ｅ−アルケニルおよびＣ５〜Ｃ７４−アルケニルである。特に好ましい例示的なアルケニル基は、ビニル、１Ｅ−プロペニル、１Ｅ−ブテニル、１Ｅ−ペンテニル、１Ｅ−ヘキセニル、１Ｅ−ヘプテニル、３Ｅ−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニルおよび６−ヘプテニルである。他に明白に述べなければ、５個までのＣ原子を有する基が、好ましい。
【００６０】
本出願中の「アルコキシアルキル」の用語は、好ましくは、式ＣｎＨ２ｎ＋１−Ｏ−（ＣＨ２）ｍで表される直鎖状基を包含し、式中、ｎおよびｍは、各々、１〜６であり、ｎ＋ｍは、２〜７である。好ましくは、ｍは１であり、ｎは、１〜４である。
【００６１】
Ｒ１１〜Ｒ５２を適切に選択して、液晶媒体の特性を、修正することができる。従って、ネマティック相の広い範囲を達成することができ、応答時間、しきい値電圧および電気光学的特性の急峻度を、適合させることができる。例えば、１Ｅ−アルケニル基、３Ｅ−アルケニル基および２Ｅ−アルケニルオキシ基は、一般的に、一層短い応答時間および一層安定なネマティック相をもたらす。特に１つまたは２つのＣ原子のみを有する、一層短い側鎖により、また、応答時間が顕著に改善される。しかし、このような基を有する化合物の媒体中での最大濃度は、所望の透明点により限定される。
【００６２】
式Ｉ〜Ｖで表される化合物の最適な比率は、媒体の所望の特性、式Ｉ〜Ｖで表される化合物の選択および他の随意の化合物の選択に、大いに依存する。本出願中に示された範囲内での、適切な混合比率を、容易に決定することができる。
【００６３】
本発明において用いる媒体中の、式Ｉ〜Ｖで表される化合物の合計量は、極めて決定的ではない。好ましくは、媒体は、８０〜１００％の式Ｉ〜Ｖで表される化合物を含む。媒体はまた、１種または２種以上の追加の化合物を含んで、種々の特性を最適化することができる。しかし、特に応答時間に対する、本発明において用いる媒体の効果は、一般的に、式Ｉ〜Ｖで表される化合物、特に式Ｉで表される化合物の合計濃度の場合において、一層大きい。
特に好ましい態様において、本発明において用いる媒体は、１種または２種以上の式ＩＶｃで表される化合物を含む。
【００６４】
本発明において用いる液晶媒体は、式Ｉで表される２種または３種以上の化合物に加えて、好ましくは、３〜４０種の他の化合物、特に好ましくは４〜３０種の他の化合物および最も好ましくは７〜１５種の他の化合物を含む。これらの他の化合物は、好ましくは、ネマティックまたはネマトゲニック(nematogenic)、好ましくはモノトロピックまたはアイソトロピック化合物の群から選択される。
本発明において用いる液晶媒体は、式Ｉで表される２種または３種以上の化合物に加えて、好ましくは、３８〜６７％、特に好ましくは４５〜５５％の、式Ｉで表される化合物を含む。これらは、好ましくは、３種、４種、５種、６種または７種以上の式Ｉで表される化合物を含む。
【００６５】
本発明の電気光学的ディスプレイの構造は、例えばWO 91/10936またはEP 0 588 568に記載されている、ＩＰＳディスプレイの特徴的な構造に対応する。「特徴的な構造」の用語は、本明細書中ではいくらか広範囲に解釈され、また、ＩＰＳディスプレイのすべての既知の修正物、特にアクティブマトリックスにより駆動されるＩＰＳディスプレイおよび非線型電極および／または個別の画素における一定でない電極距離を有する電極構造を有するＩＰＳディスプレイを包含する。
しかし、本発明のディスプレイの、現在までに実現されたディスプレイに対する顕著な差異は、用いる液晶媒体の組成および特性の選択である。
【００６６】
本発明において用いる液晶媒体は、慣用の方法により製造される。原則として、所要の量の化合物を、媒体の主成分として用いられる１種または２種以上の化合物に連続的に溶解する。これを、好ましくは高温で実施して、化合物の混合を容易にする。さらに、他の既知の製造方法を用いることができる。例えば、媒体を、同族体化合物の混合物であることができるか、またはいわゆる「マルチボトル系」の構成成分であることができる混合物を用いることができる状態にある、プレミックスを混合することにより、製造することができる。
【００６７】
液晶媒体は、随意に、専門家に知られている他の添加剤を含む。例えば、媒体は、０％〜１５％、好ましくは０％〜１０％の多色性染料および／またはキラルなドーパントを含むことができる。加えられる単一の化合物の濃度は、０．０１％〜６％、好ましくは０．１％〜３％の範囲内である。しかし、これらの添加剤の濃度は、媒体を構成する主要な化合物の濃度範囲（即ち、式Ｉ〜Ｖで表される化合物および随意の化合物）の濃度および範囲において考慮されない。
【００６８】
本出願中を通して、
【化６２】
2018048334.tif 000063
は、トランス−１，４−シクロヘキシレンを表す。
【００６９】
液晶媒体の物理的特性を、他に明記しない限りは、"Physical Properties of Liquid Crystals", Hrg. W. Becker, Merck KGaA, Status Nov. 1997中に記載されたようにして決定しており、決定する。すべての物理的特性を、他に明白に述べない限りは、２０℃において決定し、または２０℃について特定する。
【００７０】
Ｃは、結晶相を示し、Ｓは、スメクティック相を示し、ＳＣは、スメクティックＣ相を示し、ＳＡは、スメクティックＡ相を示し、Ｎは、ネマティック相を示し、Ｉは、アイソトロピック相を示す。Ｖ０は、容量性しきい値である。Δｎは、５８９ｎｍにおける光学異方性（複屈折）である。Δεは、１ｋＨｚにおける誘電異方性である。電気光学的特性は、平面状セルにおいて決定した。セルを、通常白色モードで動作させた。
【００７１】
以下の例は、いかなる方法によっても本発明を限定せずに、本発明を例示する。
回転粘度を、校正した機器を用いて決定し、ここで、２０℃におけるＺＬＩ−４７９２(Merck KGaAの製品)についての値は、１３３ｍＰａ・ｓであると決定された。
【００７２】
深い温度における貯蔵に対する安定性を、配向層としてＨＤＭのＣＵ−１５１１(Hitachi DuPont Mico-Systems), Japanを用いて、約０．５μｍの光学遅延を有する密封した試験セル中で決定した。各々５つの試験セルのセットを、交差させた接着偏光板ではさみ、それぞれ０℃、−１０℃、−２０℃、−３０℃および−４０℃の固定された温度における温度制御環境中で貯蔵した。２４時間の時間間隔の後に、各々のセルを、外見の変化について視覚的に検査した。与えられた温度における試験セルの与えられたセットの５つの試験セルの任意の１つにおいて、変化が観察されなかった貯蔵の最終的な時間を、当該温度（ｔｓｔｏｒｅ（Ｔ））における貯蔵時間として定めた。
【００７３】
本出願および以下の例において、化合物の構造を、また頭文字と呼ばれる略語により示す。これらは、以下の２つの表ＡおよびＢに従ってコード化される。すべての基ＣｎＨ２ｎ＋１およびＣｍＨ２ｍ＋１は、それぞれｎ個およびｍ個のＣ原子を有する直鎖状アルキル基である。表Ｂのコードは自明である。表Ａは、分子の核にかかわる頭文字のみを列挙する。個別の化合物の定義を、核にかかわるコードから、ハイフンで分離して、追加のコードの添加により達成する。置換基Ｒ１、Ｒ２、Ｌ１およびＬ２に関するコードは、以下の通りである：
【００７４】
【表１】
2018048334.tif 000064
【００７５】
表Ａ：
【化６３】
2018048334.tif 000065
【００７６】
【化６４】
2018048334.tif 000066
【００７７】
表Ｂ：
【化６５】
2018048334.tif 000067
【００７８】
【化６６】
2018048334.tif 000068
【００７９】
【化６７】
2018048334.tif 000069
【００８０】
【化６８】
2018048334.tif 000070
【００８１】
好ましいディスプレイは、２種または３種以上の式Ｉで表される化合物に加えて、式ＡおよびＢの式の群から選択された１種または２種以上の化合物を含む液晶媒体を含む。
【００８２】
特に好ましいのは、以下のものを含む媒体を含むＩＰＳディスプレイである。
・表Ａの式の群から選択された２種の異なるタイプの化合物の各々の１種または２種以上の化合物および表Ｂの式の化合物の群から選択された化合物の２種の異なるタイプの各々の１種または２種以上の化合物および／または
・表Ａの式の群から選択された３種の異なるタイプの化合物の各々の１種または２種以上の化合物および／または
・表Ｂの式の群から選択された３種の異なるタイプの化合物の各々の１種または２種以上の化合物および／または
・表ＡおよびＢの式の群から選択された５種の異なるタイプの化合物の各々の１種または２種以上の化合物。
【００８３】
例１
以下の組成および物理的特性を有するネマティック液晶混合物を含むＩＰＳディスプレイを製造した。
【表２】
2018048334.tif 000071
このディスプレイは、優れたコントラストおよび迅速な応答時間を示す。
【００８４】
例２
以下の組成および物理的特性を有するネマティック液晶混合物を含むＩＰＳディスプレイを製造した。
【表３】
2018048334.tif 000072
このディスプレイは、優れたコントラストおよび迅速な応答時間を示す。
【００８５】
例３
以下の組成および物理的特性を有するネマティック液晶混合物を含むＩＰＳディスプレイを製造した。
【表４】
2018048334.tif 000073
このディスプレイは、優れたコントラストおよび迅速な応答時間を示す。
【００８６】
例４
以下の組成および物理的特性を有するネマティック液晶混合物を含むＩＰＳディスプレイを製造した。
【表５】
2018048334.tif 000074
このディスプレイは、優れたコントラストおよび迅速な応答時間を示す。
【００８７】
例５
以下の組成および物理的特性を有するネマティック液晶混合物を含むＩＰＳディスプレイを製造した。
【表６】
2018048334.tif 000075
このディスプレイは、優れたコントラストおよび迅速な応答時間を示す。
【００８８】
例６
以下の組成および物理的特性を有するネマティック液晶混合物を含むＩＰＳディスプレイを製造した。
【表７】
2018048334.tif 000076
このディスプレイは、優れたコントラストおよび迅速な応答時間を示す。
【００８９】
例７
以下の組成および物理的特性を有するネマティック液晶混合物を含むＩＰＳディスプレイを製造した。
【表８】
2018048334.tif 000077
このディスプレイは、優れたコントラストおよび迅速な応答時間を示す。
【００９０】
例８
以下の組成および物理的特性を有するネマティック液晶混合物を含むＩＰＳディスプレイを製造した。
【表９】
2018048334.tif 000078
このディスプレイは、優れたコントラストおよび迅速な応答時間を示す。
【００９１】
例９
以下の組成および物理的特性を有するネマティック液晶混合物を含むＩＰＳディスプレイを製造した。
【表１０】
2018048334.tif 000079
このディスプレイは、優れたコントラストおよび迅速な応答時間を示す。
【００９２】
例１０
以下の組成および物理的特性を有するネマティック液晶混合物を含むＩＰＳディスプレイを製造した。
【表１１】
2018048334.tif 000080
このディスプレイは、優れたコントラストおよび迅速な応答時間を示す。
【００９３】
例１１
以下の組成および物理的特性を有するネマティック液晶混合物を含むＩＰＳディスプレイを製造した。
【表１２】
2018048334.tif 000081
このディスプレイは、優れたコントラストおよび迅速な応答時間を示す。
【００９４】
例１２
以下の組成および物理的特性を有するネマティック液晶混合物を含むＩＰＳディスプレイを製造した。
【表１３】
2018048334.tif 000082
このディスプレイは、優れたコントラストおよび迅速な応答時間を示す。
【００９５】
例１３
以下の組成および物理的特性を有するネマティック液晶混合物を含むＩＰＳディスプレイを製造した。
【表１４】
2018048334.tif 000083
このディスプレイは、優れたコントラストおよび迅速な応答時間を示す。
【００９６】
例１４
以下の組成および物理的特性を有するネマティック液晶混合物を含むＩＰＳディスプレイを製造した。
【表１５】
2018048334.tif 000084
このディスプレイは、優れたコントラストおよび迅速な応答時間を示す。
【００９７】
例１５
以下の組成および物理的特性を有するネマティック液晶混合物を含むＩＰＳディスプレイを製造した。
【表１６】
2018048334.tif 000085
このディスプレイは、優れたコントラストおよび迅速な応答時間を示す。
【００９８】
例１６
以下の組成および物理的特性を有するネマティック液晶混合物を含むＩＰＳディスプレイを製造した。
【表１７】
2018048334.tif 000086
このディスプレイは、優れたコントラストおよび迅速な応答時間を示す。
【００９９】
例１７
以下の組成および物理的特性を有するネマティック液晶混合物を含むＩＰＳディスプレイを製造した。
【表１８】
2018048334.tif 000087
このディスプレイは、優れたコントラストおよび迅速な応答時間を示す。
【０１００】
例１８
以下の組成および物理的特性を有するネマティック液晶混合物を含むＩＰＳディスプレイを製造した。
【表１９】
2018048334.tif 000088
このディスプレイは、優れたコントラストおよび迅速な応答時間を示す。
【０１０１】
例１９
以下の組成および物理的特性を有するネマティック液晶混合物を含むＩＰＳディスプレイを製造した。
【表２０】
2018048334.tif 000089
このディスプレイは、優れたコントラストおよび迅速な応答時間を示す。
【０１０２】
例２０
以下の組成および物理的特性を有するネマティック液晶混合物を含むＩＰＳディスプレイを製造した。
【表２１】
2018048334.tif 000090
このディスプレイは、優れたコントラストおよび迅速な応答時間を示す。
【０１０３】
例２１
以下の組成および物理的特性を有するネマティック液晶混合物を含むＩＰＳディスプレイを製造した。
【表２２】
2018048334.tif 000091
このディスプレイは、優れたコントラストおよび迅速な応答時間を示す。
【０１０４】
例２２
以下の組成および物理的特性を有するネマティック液晶混合物を含むＩＰＳディスプレイを製造した。
【表２３】
2018048334.tif 000092
このディスプレイは、優れたコントラストおよび迅速な応答時間を示す。
【０１０５】
例２３
以下の組成および物理的特性を有するネマティック液晶混合物を含むＩＰＳディスプレイを製造した。
【表２４】
2018048334.tif 000093
このディスプレイは、優れたコントラストおよび迅速な応答時間を示す。
【０１０６】
例２４
以下の組成および物理的特性を有するネマティック液晶混合物を含むＩＰＳディスプレイを製造した。
【表２５】
2018048334.tif 000094
このディスプレイは、優れたコントラストおよび迅速な応答時間を示す。
【０１０７】
例２５
以下の組成および物理的特性を有するネマティック液晶混合物を含むＩＰＳディスプレイを製造した。
【表２６】
2018048334.tif 000095
このディスプレイは、優れたコントラストおよび迅速な応答時間を示す。
【０１０８】
例２６
以下の組成および物理的特性を有するネマティック液晶混合物を含むＩＰＳディスプレイを製造した。
【表２７】
2018048334.tif 000096
このディスプレイは、優れたコントラストおよび迅速な応答時間を示す。
【０１０９】
例２７
以下の組成および物理的特性を有するネマティック液晶混合物を含むＩＰＳディスプレイを製造した。
【表２８】
2018048334.tif 000097
このディスプレイは、優れたコントラストおよび迅速な応答時間を示す。
【０１１０】
例２８
以下の組成および物理的特性を有するネマティック液晶混合物を含むＩＰＳディスプレイを製造した。
【表２９】
2018048334.tif 000098
このディスプレイは、優れたコントラストおよび迅速な応答時間を示す。
【０１１１】
例２９
以下の組成および物理的特性を有するネマティック液晶混合物を含むＩＰＳディスプレイを製造した。
【表３０】
2018048334.tif 000099
このディスプレイは、優れたコントラストおよび迅速な応答時間を示す。
【０１１２】
例３０
以下の組成および物理的特性を有するネマティック液晶混合物を含むＩＰＳディスプレイを製造した。
【表３１】
2018048334.tif 000100
このディスプレイは、優れたコントラストおよび迅速な応答時間を示す。
【０１１３】
例３１
以下の組成および物理的特性を有するネマティック液晶混合物を含むＩＰＳディスプレイを製造した。
【表３２】
2018048334.tif 000101
このディスプレイは、優れたコントラストおよび迅速な応答時間を示す。
【０１１４】
比較例１
以下の組成および物理的特性を有するネマティック液晶混合物を含むＩＰＳディスプレイを製造した。
【表３３】
2018048334.tif 000102
このディスプレイは、良好なコントラストを有するが、中程度の応答時間を有するに過ぎない。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
正の誘電異方性を有する液晶媒体を含み、実質的に液晶層の平面中にある液晶媒体の切換に影響するのに十分な、液晶層に平行な成分を有する電場を発生する液晶媒体の再配向のための電極構造を有する、電気光学的液晶ディスプレイであって、液晶媒体が、式Ｉａ
【化１】
2018048334.tif 000124
式中、
Ｒ１１は、１〜７個のＣ原子を有するアルキルもしくはアルコキシまたは２〜７個のＣ原子を有するアルコキシアルキルであり、
Ｒ１２は、２〜７個のＣ原子を有するアルケニルまたはアルケニルオキシであり、
Ｚ１は、−ＣＨ２−ＣＨ２−または単結合である、
で表される２種または３種以上の化合物を含み、
前記式Ｉａで表される化合物の１種または２種以上が式Ｉａ１
【化２】
2018048334.tif 000125
式中、
Ｒ１１は、１〜５個のＣ原子を有するアルキルもしくはアルコキシであり、
Ｒ１２は、ビニルである、
で表される化合物であることを特徴とする、前記ディスプレイ。
【請求項２】
式Ｉａ１
【化３】
2018048334.tif 000126
式中、
Ｒ１１は、１〜７個のＣ原子を有するアルキルもしくはアルコキシまたは２〜７個のＣ原子を有するアルコキシアルキルであり、
Ｒ１２は、１Ｅ−プロペニル、１Ｅ−ブテニルまたは１Ｅ−ペンテニルである、
で表される１種または２種以上の化合物を含む液晶媒体を含むことを特徴とする、請求項１に記載のディスプレイ。
【請求項３】
式Ｉｂ
【化４】
2018048334.tif 000127
式中、
Ｒ１１は、１〜７個のＣ原子を有するアルキルもしくはアルコキシまたは２〜７個のＣ原子を有するアルコキシアルキルであり、
Ｒ１２は、２〜７個のＣ原子を有するアルケニルまたはアルケニルオキシであり、
Ｚ１は、−ＣＨ２−ＣＨ２−または単結合である、
で表される１種または２種以上の化合物を含む液晶媒体を含むことを特徴とする、請求項１または２に記載のディスプレイ。
【請求項４】
１種または２種以上の式ＩＩ
【化５】
2018048334.tif 000128
式中、
Ｒ２１は、１〜７個のＣ原子を有するアルキルもしくはアルコキシまたは２〜７個のＣ原子を有するアルケニル、アルケニルオキシもしくはアルコキシアルキルであり、
Ｒ２２は、１〜７個のＣ原子を有するアルキルまたは２〜７個のＣ原子を有するアルケニルであり、
Ｚ２１およびＺ２２は、存在する場合、互いに独立して、−ＣＯＯ−、−ＯＣＯ−、−ＣＦ２−Ｏ−、−Ｏ−ＣＦ２−、−ＣＨ２−ＣＨ２−、−ＣＨ＝ＣＨ−、−ＣＦ＝ＣＦ−、−ＣＦ＝ＣＨ−、−ＣＨ＝ＣＦ−または単結合、好ましくは単結合であり、
【化６】
2018048334.tif 000129
は、存在する場合、互いに独立して、
【化７】
2018048334.tif 000130
であり、
ｍは、０、１または２であり、
ただし、式Ｉａで表される化合物を除く、
で表される化合物を含む液晶媒体を含むことを特徴とする、請求項１〜３のいずれか一項に記載のディスプレイ。
【請求項５】
１種または２種以上の式ＩＩＩ
【化８】
2018048334.tif 000131
式中、
Ｒ３は、１〜７個のＣ原子を有するアルキルもしくはアルコキシまたは２〜７個のＣ原子を有するアルケニル、アルケニルオキシもしくはアルコキシアルキルであり、
【化９】
2018048334.tif 000132
は、各々、互いに独立して、
【化１０】
2018048334.tif 000133
であり、
【化１１】
2018048334.tif 000134
はまた、
【化１２】
2018048334.tif 000135
であることができ、
Ｚ２は、−ＣＨ２−ＣＨ２−、−ＣＯＯ−、−ＣＦ２Ｏ−または単結合であり、
Ｘ３は、Ｆ、Ｃｌ、ＣＮまたはＮＣＳである、
で表される化合物を含む液晶媒体を含むことを特徴とする、請求項１〜４のいずれか一項に記載のディスプレイ。
【請求項６】
１種または２種以上の式ＩＩＩｓ
【化１３】
2018048334.tif 000136
式中、
Ｒ３は、１〜７個のＣ原子を有するアルキルもしくはアルコキシまたは２〜７個のＣ原子を有するアルケニル、アルケニルオキシもしくはアルコキシアルキルである、
で表される化合物を含む液晶媒体を含むことを特徴とする、請求項１〜５のいずれか一項に記載のディスプレイ。
【請求項７】
１種または２種以上の式ＩＶ
【化１４】
2018048334.tif 000137
式中、
Ｒ４は、１〜７個のＣ原子を有するアルキルもしくはアルコキシまたは２〜７個のＣ原子を有するアルケニル、アルケニルオキシもしくはアルコキシアルキルであり、
【化１５】
2018048334.tif 000138
は、各々、互いに独立して、
【化１６】
2018048334.tif 000139
であり、
Ｚ４１およびＺ４２は、各々、互いに独立して、−ＣＦ２Ｏ−、−ＣＯＯ−、−ＣＨ２ＣＨ２−、−ＣＦ＝ＣＦ−、−ＣＨ＝ＣＨ−、−ＣＦ＝ＣＨ−、−ＣＨ＝ＣＦ−または単結合であり、
ｌは、０または１であり、
Ｘ４は、ＯＣＦ３、ＯＣＦ２Ｈ、ＣＦ３またはＦであり、
Ｙ４１およびＹ４２は、各々、互いに独立して、ＨまたはＦである、
で表される化合物を含む液晶媒体を含むことを特徴とする、請求項１〜６のいずれか一項に記載のディスプレイ。
【請求項８】
１種または２種以上の式Ｖ
【化１７】
2018048334.tif 000140
式中、
Ｒ５１およびＲ５２は、各々、互いに独立して、１〜７個のＣ原子を有するアルキルもしくはアルコキシまたは２〜７個のＣ原子を有するアルコキシアルキルであり、Ｒ５２はまた、ＦまたはＯＣＦ３であることができ、
【化１８】
2018048334.tif 000141
は、
【化１９】
2018048334.tif 000142
であり、
【化２０】
2018048334.tif 000143
は、
【化２１】
2018048334.tif 000144
であり、
【化２２】
2018048334.tif 000145
は、
【化２３】
2018048334.tif 000146
である、
で表される化合物を含む液晶媒体を含むことを特徴とする、請求項１〜７のいずれか一項に記載のディスプレイ。
【請求項９】
２５〜８２％の２種または３種以上の式Ｉａで表される化合物、
１〜４５％の１種または２種以上の式ＩＩで表される化合物、
５〜５０％の１種または２種以上の式ＩＩＩで表される化合物および
１０〜５０％の１種または２種以上の式ＩＶで表される化合物
を含む液晶媒体を含むことを特徴とする、請求項１〜８のいずれか一項に記載のディスプレイ。
【請求項１０】
非線型電気的切換素子のマトリックスによりアドレスされることを特徴とする、請求項１〜９のいずれか一項に記載の液晶ディスプレイ。
【請求項１１】
請求項１〜９のいずれか一項において特定された組成物を有することを特徴とする、誘電的に正の誘電異方性を有する液晶媒体。
【請求項１２】
請求項１１に記載の媒体の、液晶ディスプレイにおける使用。